(57)【要約】【課題】低湿度雰囲気中であっても優れた酸素吸収速度を有する酸素吸収中空容器を提供する。【解決手段】隔離層（ｂ層）と、（Ｉ）酸素吸収剤及び（ＩＩ）熱可塑性樹脂αを含有する酸素吸収性樹脂組成物からなる酸素吸収層（ａ層）と、ガスバリア層（ｃ層）とをこの順に有する酸素吸収中空容器であって、前記（Ｉ）酸素吸収剤は（Ａ）鉄、コバルト、ニッケル、および銅からなる群より選択される少なくとも１種の遷移金属と、（Ｂ）アルミニウムとを含む合金をアルカリ水溶液に接触させて、前記成分（Ｂ）の少なくとも一部を溶出除去して得られる金属を含んでなり、前記成分（Ｂ）の少なくとも一部を溶出除去して得られる金属のＢＥＴ法により測定される比表面積が少なくとも１０ｍ２／ｇ以上であり、前記酸素吸収層（ａ層）の２５℃における酸素透過度が８×１０３ｍＬ・２０μｍ／（ｍ２・ａｔｍ・ｄａｙ）以上である、酸素吸収中空容器。【選択図】なし【特許請求の範囲】
【請求項１】
容器内側から容器外側に向かって、少なくとも、
熱可塑性樹脂βを含有する隔離層（ｂ層）と、
（Ｉ）酸素吸収剤、及び（ＩＩ）熱可塑性樹脂αを含有する酸素吸収性樹脂組成物からなる酸素吸収層（ａ層）と、
ガスバリア層（ｃ層）とを、
この順に有する酸素吸収中空容器であって、
前記（Ｉ）酸素吸収剤は、
（Ａ）鉄、コバルト、ニッケル、および銅からなる群より選択される少なくとも１種の遷移金属と、（Ｂ）アルミニウムとを含む合金を、アルカリ水溶液に接触させて、前記成分（Ｂ）の少なくとも一部を溶出除去して得られる金属（（Ｉ）の金属）を含んでなり、
前記成分（Ｂ）の少なくとも一部を溶出除去して得られる金属の、ＢＥＴ法により測定される比表面積が、少なくとも１０ｍ２／ｇ以上であり、
前記酸素吸収層（ａ層）の２５℃における酸素透過度が、８×１０３ｍＬ・２０μｍ／（ｍ２・ａｔｍ・ｄａｙ）以上である、
酸素吸収中空容器。
【請求項２】
前記熱可塑性樹脂αのメルトフローレイトと、前記熱可塑性樹脂βのメルトフローレイトとの差が０〜２ｇ／１０分である、請求項１に記載の酸素吸収中空容器。
【請求項３】
前記熱可塑性樹脂αのメルトフローレイトが０．２〜８ｇ／１０分である、請求項１又は２に記載の酸素吸収中空容器。
【請求項４】
前記熱可塑性樹脂αの融点が２５０℃以下である、請求項１〜３の何れか一項に記載の酸素吸収中空容器。
【請求項５】
前記熱可塑性樹脂層（ｂ層）の厚みが０．１〜１００μｍである、請求項１〜４の何れか一項に記載の酸素吸収中空容器。
【請求項６】
さらに接着性樹脂層（ｄ層）を有する、請求項１〜５の何れか一項に記載の酸素吸収中空容器。
【請求項７】
さらに保護層（ｅ層）を有する、請求項１〜６の何れか一項に記載の酸素吸収中空容器。
【発明の詳細な説明】
【技術分野】
【０００１】
本発明は、酸素吸収層を含んでなる酸素吸収中空容器に関し、より詳しくは、低湿度の雰囲気下においても該雰囲気中の酸素を吸収可能な酸素吸収中空容器に関する。さらに、ガスバリア性を高めた中空容器及び、小袋状脱酸素剤を使用すること無く容器内を低酸素状態から無酸素状態に維持できる中空容器に関するものである。特に、酸化反応に伴う副生成物の発生が無いため、中空容器の中身の変質の恐れが無く、また中身の水分率に依存することなく酸素吸収が可能な酸素吸収中空容器に関する。
【背景技術】
【０００２】
食品や医薬品などの保存技術には様々な形態がある。例えば、ガスバリア性の高いポリエチレンテレフタレート（ＰＥＴ）等のポリエステルを主体とする中空容器が、お茶、果汁飲料、炭酸飲料等に使用されている。また飲料以外にも、ポリメタキシリレンアジパミド樹脂（以下、「ＭＸＤ６樹脂」ともいう）やエチレン−ビニルアルコール共重合樹脂（以下、「ＥＶＯＨ樹脂」ともいう）などに例示されるガスバリア性樹脂を使用した中空容器が食品や医薬品の保存に広く利用されている。
【０００３】
しかし、中空容器中の中身の酸素による品質劣化を防ぐ方法としては、上記ガスバリア性樹脂を使用した中空容器では、容器外側から侵入してくる酸素を遮断することはできるが、容器内の残存空間（ヘッドスペース、以下「Ｈ．Ｓ．」ともいう）に存在する酸素を排除することはできず、中空容器の中身の品質劣化を遅らせる為に様々な技術が提案され実施されている。
【０００４】
中空容器の中身の品質劣化を遅らせる基本的な技術の一つの例として、特許文献１には、ガスバリア性の良い密閉容器と小袋状の脱酸素剤を組み合わせて、易酸化性薬物の酸化劣化を抑制するという技術が記載されている。
【０００５】
別の例として、特許文献２には、酸素透過性樹脂に還元性鉄を主剤とする脱酸素剤を配合し酸素吸収層を形成した、袋、ボトル、チューブ等の脱酸素多層構造物の技術が記載されている。
【０００６】
更に別の例として、例えば特許文献３には、被酸化性のポリアミド樹脂と遷移金属触媒を使用し経時で中空容器の外側から内側に透過してくる酸素を吸収する事で高いバリア性をもたせ、かつ容器内壁から液体に溶存している酸素を吸収して中身の酸化劣化を抑制、低減する技術が記載されており、ビールやお茶を収容する用途に好適に使用できるという事が記載されている。
【０００７】
一方で、特許文献４には、３０％ＲＨ（２５℃）以下であるような水分が無いか殆ど無い雰囲気中であっても、雰囲気中の酸素を従来の脱酸素剤と同等のレベルで、吸収・除去し得る酸素吸収剤として、（Ａ）マンガン族、鉄族、白金族および銅族からなる群より選択される少なくとも１種の遷移金属と、（Ｂ）アルミニウム、亜鉛、スズ、鉛、マグネシウムおよびケイ素からなる群より選択される少なくとも１種の金属と、を含む合金を、酸またはアルカリ水溶液と接触させて、前記成分（Ｂ）の少なくとも一部を溶出除去して得られる金属を含んでなる酸素吸収剤が開示されている。
【先行技術文献】
【特許文献】
【０００８】
【特許文献１】特開２００２−３２０６６２号公報
【特許文献２】特開昭５５−９０５３５号公報
【特許文献３】特開２０００−３４５０５３号公報
【特許文献４】国際公開第２０１２／１０５４５７号
【発明の概要】
【発明が解決しようとする課題】
【０００９】
しかしながら、本発明者らは上記従来技術に、以下の課題を見出した。すなわち、特許文献１の技術では、中空容器の中身が液体であると、小袋状の脱酸素剤が封入できないこと、脱酸素剤を封入する機械の設置が必要なこと、製造時の作業工程が増えること、使用後の廃棄物が多いこと等の課題があった。また、特許文献２の技術では、酸化鉄を原料に大規模な水素還元設備を付帯する必要があるため、簡便な手法ではなかった。また酸化反応に水が必要であり、この多層構造物に収容できる内容物は含水物であることに限定されているという課題があった。さらに、特許文献３の技術では、有機物の酸化反応を利用しており、酸化反応にともなう副生成物の発生や中空容器の強度低下が起きる恐れがあるという課題があった。
【００１０】
また、特許文献４に記載された酸素吸収剤を用いて酸素吸収中空容器を作成する場合、酸素吸収層及び／又は隔離層の酸素透過性が低いと、酸素吸収速度が小さく内容物の品質劣化を抑制できない恐れがあった。
【００１１】
本発明は従来技術における酸素吸収中空容器の上記課題を解決し、３０％ＲＨ（２５℃）以下であるような水分が無いか殆ど無い雰囲気中であっても優れた酸素吸収速度を有する酸素吸収中空容器を提供する事を目的とする。
【課題を解決するための手段】
【００１２】
本発明者らは、鋭意検討した結果、酸素吸収剤としてアルミニウムと鉄からなる合金から水酸化ナトリウム水溶液を用いて少なくとも一部のアルミニウムを取り除いた合金を用い、この酸素吸収剤と高い酸素透過性をもつ熱可塑性樹脂とを混練・成形することで、低湿度雰囲気下においても迅速に酸素吸収が可能な酸素吸収中空容器を得ることに成功した。また、酸素吸収層（ａ層）、及び隔離層（ｂ層）に用いる熱可塑性樹脂のメルトフローレイト（以下、ＭＦＲとも表記する）の差を小さく設定することで、厚みムラを小さくすることに成功した。
【００１３】
すなわち、本発明は、以下＜１＞〜＜８＞を提供する。
＜１＞
容器内側から容器外側に向かって、少なくとも、
熱可塑性樹脂βを含有する隔離層（ｂ層）と、
（Ｉ）酸素吸収剤、及び（ＩＩ）熱可塑性樹脂αを含有する酸素吸収性樹脂組成物からなる酸素吸収層（ａ層）と、
ガスバリア層（ｃ層）とを、
この順に有する酸素吸収中空容器であって、
前記（Ｉ）酸素吸収剤は、
（Ａ）鉄、コバルト、ニッケル、および銅からなる群より選択される少なくとも１種の遷移金属と、（Ｂ）アルミニウムとを含む合金を、アルカリ水溶液に接触させて、前記成分（Ｂ）の少なくとも一部を溶出除去して得られる金属（（Ｉ）の金属）を含んでなり、
前記成分（Ｂ）の少なくとも一部を溶出除去して得られる金属の、ＢＥＴ法により測定される比表面積が、少なくとも１０ｍ２／ｇ以上であり、
前記酸素吸収層（ａ層）の２５℃における酸素透過度が、８×１０３ｍＬ・２０μｍ／（ｍ２・ａｔｍ・ｄａｙ）以上である、
酸素吸収中空容器。
＜２＞  前記熱可塑性樹脂αのメルトフローレイトと、前記熱可塑性樹脂βのメルトフローレイトとの差が０〜２ｇ／１０分である、上記＜１＞に記載の酸素吸収中空容器。
＜３＞  前記熱可塑性樹脂αのメルトフローレイトが０．２〜８ｇ／１０分である、上記＜１＞又は＜２＞に記載の酸素吸収中空容器。
＜４＞  前記熱可塑性樹脂αの融点が１６０℃以下である、上記＜１＞〜＜３＞の何れか一項に記載の酸素吸収中空容器。
＜５＞  前記熱可塑性樹脂層（ｂ層）の厚みが０．１〜１００μｍである、上記＜１＞〜＜４＞の何れか一項に記載の酸素吸収中空容器。
＜６＞  さらに接着性樹脂層（ｄ層）を有する、上記＜１＞〜＜５＞の何れか一項に記載の酸素吸収中空容器。
＜７＞  さらに保護層（ｅ層）を有する、上記＜１＞〜＜６＞の何れか一項に記載の酸素吸収中空容器。
【発明の効果】
【００１４】
本発明の一態様によれば、３０％ＲＨ（２５℃）以下であるような水分が無いか殆ど無い雰囲気中であっても、該雰囲気中の酸素を吸収可能であり、かつ、酸素吸収速度に優れた酸素吸収中空容器が提供される。また、本発明の一態様によれば、酸素吸収中空容器の厚みムラが小さい為、色ムラが小さく、かつ、酸素吸収剤の酸素吸収中空容器が提供される。さらに、本発明の一態様によれば、酸素吸収剤と熱可塑性樹脂との溶融混練時の発泡を抑制出来る為、成形性が良好な酸素吸収中空容器が提供される。
【発明を実施するための形態】
【００１５】
以下、本発明の実施の形態について説明する。なお、以下の実施の形態は、本発明を説明するための例示であり、本発明はその実施の形態のみに限定されない。なお、本明細書においては、特に断りがない限り、酸素透過度とはＪＩＳ  Ｋ  ７１２６に準拠して２５℃で測定され、「ｍＬ・２０μｍ／（ｍ２・ａｔｍ・ｄａｙ）」の単位で表される値である。
【００１６】
＜酸素吸収層（ａ層）＞
本実施形態の酸素吸収層（ａ層）は、（Ｉ）酸素吸収剤と、（ＩＩ）熱可塑性樹脂αとを含有する酸素吸収性樹脂組成物からなる。ここで酸素吸収性とは、かかる樹脂組成物を設置した周囲の雰囲気中から酸素を選択的に吸収することができることをいう。
【００１７】
本実施形態の酸素吸収層（ａ層）の２５℃における酸素透過度は、８×１０３ｍＬ・２０μｍ／（ｍ２・ａｔｍ・ｄａｙ）以上であり、１×１０４ｍＬ・２０μｍ／（ｍ２・ａｔｍ・ｄａｙ）以上が好ましく、１．５×１０４ｍＬ・２０μｍ／（ｍ２・ａｔｍ・ｄａｙ）以上がより好ましく、２×１０４ｍＬ・２０μｍ／（ｍ２・ａｔｍ・ｄａｙ）以上が好ましい。ａ層の酸素透過度を上記好ましい値以上とすることで、中空容器の酸素吸収速度をより高めることが出来る。
【００１８】
酸素吸収層（ａ層）の酸素透過度を８×１０３ｍＬ・２０μｍ／（ｍ２・ａｔｍ・ｄａｙ）以上とする方法は特に限定されない。例えば、［１］熱可塑性樹脂αに酸素透過度の高い樹脂を用いる方法、［２］熱可塑性樹脂αに酸素透過度の低い樹脂を用い、酸素吸収性樹脂組成物に酸素透過度の高い樹脂を配合する方法、［３］酸素吸収性樹脂組成物にフィラーを配合する方法、［４］延伸によってａ層に空隙を設ける方法、［５］酸素吸収性樹脂組成物に発泡剤を配合する方法、が挙げられる。上記［１］〜［５］の方法は、単独で又は２種以上の方法を組み合わせて用いることが出来る。
【００１９】
上記［１］の方法で用いる酸素透過度の高い樹脂としては、ＬＤＰＥ、ＬＬＤＰＥ、ポリメチルペンテン（ＴＰＸ樹脂、三井化学株式会社製）などが例示される。
【００２０】
上記［２］の方法で用いる酸素透過度の低い樹脂としては、ＨＤＰＥなどが挙げられる。また、上記［２］の方法で酸素吸収性樹脂組成物に配合する酸素透過度の高い樹脂としては、上記［２］の方法で説明したものと同様のものを好ましく用いることができる。
【００２１】
上記［３］の方法で用いるフィラーは特に限定されず、無機フィラー、有機フィラー、金属フィラーなど公知のフィラーを用いることが出来る。無機フィラーとしては、ガラス繊維、ガラス、鉱物ウール、石英粉、シリカ、砂、クリストバライト、ウオラストナイト（ＣａＳｉＯ３）、マイカ（ケイ酸塩鉱物）、アルミナ、水酸化アルミニウム、水酸化マグネシウム、カオリン（Ａｌ４Ｓｉ４Ｏ１０（ＯＨ）８）、タルク、酸化鉄、チタン、酸化チタン、各種無機顔料、炭酸カルシウム、硫酸バリウム、石膏（硫酸カルシウム）などが例示される。有機フィラーとしては、パルプ系フィラ−、棉、麻、タンパク質系として羊毛などが挙げられる。また、金属フィラーとしては、銅、アルミニウム、銀、鉄、亜鉛などが使用できる。容器が使用される用途、調達コストや、加工コスト、改質効果などを鑑みて適宜選択すれば良い。さらに、カップリング剤を添加することで、フィラーと樹脂界面での剥離を抑制することが出来る。
【００２２】
上記［４］の方法では、例えば中空容器をブロー成形法によって膨らませ延伸することで、（Ｉ）酸素吸収剤と熱可塑性樹脂αとの界面で剥離が発生し、空隙を作成することができる。さらに上記［３］の方法と組み合わせることで、フィラーと熱可塑性樹脂αとの界面でも剥離が発生するので、より多くの空隙を作製することが出来る。
【００２３】
上記［５］の方法で用いる発泡剤は特に限定されず、公知の発泡剤を用いることが出来る。
【００２４】
＜（Ｉ）酸素吸収剤＞
本実施形態において用いられる酸素吸収剤は、下記の２成分、即ち、（Ａ）鉄、コバルト、ニッケル、および銅からなる群より選択される少なくとも１種の遷移金属と、（Ｂ）アルミニウムとを含む合金を、アルカリ水溶液と接触させて、上記の成分（Ｂ）の少なくとも一部を溶出除去して得られる金属（（Ｉ）の金属）からなり、前記成分（Ｂ）の少なくとも一部を溶出除去して得られる金属の、ＢＥＴ法により測定される比表面積が、少なくとも１０ｍ２／ｇ以上であるものである。なお、本明細書において、「酸素吸収剤」とは、かかる剤を設置した周囲の雰囲気中から酸素を選択的に吸収することができるものをいう。
【００２５】
本実施形態において用いられる酸素吸収剤には、国際公開第２０１２／１０５４５７号に記載されたものを、好ましく用いることが出来る。
【００２６】
＜（Ｉ）の金属＞
本実施形態の酸素吸収性樹脂組成物に含まれる「（Ｉ）の金属」は、上記したように、（Ａ）鉄、コバルト、ニッケル、および銅からなる群より選択される少なくとも１種の遷移金属と、（Ｂ）アルミニウムとを含む合金を、アルカリ水溶液と接触させて、上記の成分（Ｂ）の少なくとも一部を溶出除去して得られるものである。
【００２７】
＜成分（Ａ）＞
酸素吸収剤を構成する成分（Ａ）として使用可能な遷移金属は、鉄、コバルト、ニッケル、および銅から選択される１種以上のものである。これらは単独で、あるいは２種以上を組み合わせて用いることが出来る。例えば、鉄とニッケルが選択される場合、成分（Ａ）として、Ｆｅ−Ｎｉ合金を使用しても良い。成分（Ａ）としては、好ましくは、鉄、またはニッケルであり、より好ましくは、鉄である。このうち、鉄は、安全性が高く安価であるため好ましい。
【００２８】
＜成分（Ｂ）＞
酸素吸収剤を構成する成分（Ｂ）は、アルミニウムである。アルミニウムは取り扱いが容易であり安価であるため好ましい。
【００２９】
＜成分（Ｃ）＞
本実施形態においては、成分（Ａ）と成分（Ｂ）とを含む合金を調製するが、このとき、合金には、添加金属としてさらに、モリブデン、クロム、チタン、バナジウム、タングステンなどを加えても良い。シアン酸類等の添加成分をさらに含有していても良い。
【００３０】
本実施形態においては、成分（Ａ）と成分（Ｂ）とを含む合金を、溶融法により調製する。このとき、合金中の成分（Ａ）と成分（Ｂ）の組成比（成分（Ａ）：成分（Ｂ））は、好ましくは２０：８０〜８０：２０であり、より好ましくは３０：７０〜７０：３０である。より具体的な例を挙げると、成分（Ａ）が鉄またはニッケルである場合、成分（Ａ）と成分（Ｂ）の合計１００質量部に対して、鉄またはニッケルの割合は３０〜５５質量部、成分（Ｂ）アルミニウムの割合は４５〜７０質量部であることが好ましい。
【００３１】
得られる合金は、そのまま、アルカリ水溶液と接触させてもよいが、通常は、微粉砕した後に、アルカリ水溶液に接触させる。本明細書において、「合金」とは、特定の結晶構造を有している単一組成のもののみならず、それらの混合物及び金属自体の混合物を含むものをいう。
【００３２】
合金を微粉砕する方法としては、慣用の金属の解砕・粉砕のための方法を適宜使用することができ、例えば、ジョークラッシャーや、ロールクラッシャー、ハンマーミル等で粉砕し、さらに必要に応じてボールミルで微粉砕することができる。あるいは、上記の合金の溶湯をアトマイズ法等の急冷凝固法により微粉化してもよい。ここでアトマイズ法による場合には、アルゴンガス等の不活性ガス中で行なうのが好ましい。アトマイズ法としては、例えば特開平５−２３５９７号公報に記載の方法を使用することができる。
【００３３】
得られる合金粉末の粒径は、５〜２００μｍの範囲内となることが好ましく、またこの粒径分布はできるだけ狭いことが好ましい。粒径の大きなものを排除したり、粒径分布をそろえたりする観点から、市販のメッシュ篩（例えば、２００メッシュ篩など）を使用して篩い分け（分級）を適宜行っても良い。なお、アトマイズ法による場合、粉末は球状に近くなる傾向にあり、また、粒径分布を狭くできる傾向にある。
【００３４】
本実施形態においては、得られた合金または合金粉末を、アルカリ水溶液と接触させて、合金から、成分（Ｂ）の少なくとも一部を溶出させ除去する。すなわち、本実施形態では、合金から成分（Ｂ）の少なくとも一部を溶出させ除去した後に得られる金属を使用する。ここで使用するアルカリ水溶液としては、成分（Ａ）を溶解しないか殆ど溶解しないものである一方で、成分（Ｂ）分を、溶解し、除去できるもの、すなわち合金から成分（Ｂ）を浸出させることができるものであれば特に制限はなく、いずれのものも使用可能である。アルカリ水溶液におけるアルカリとしては、例えば、水酸化ナトリウム、水酸化カリウム、炭酸ナトリウム、炭酸カリウム、アンモニアなどを使用することができる。これらアルカリ水溶液については単独で、または２種以上を組み合わせて用いることが出来る。
【００３５】
本実施形態の好ましい態様によれば、上記のアルカリ水溶液は、水酸化ナトリウム水溶液である。例えば、アルカリ水溶液として水酸化ナトリウムを用いると、水洗により過剰量の水酸化ナトリウムを除去し、また溶出したアルミニウムを除去することが容易であり、このため、水洗回数を削減できるという効果が期待できる。
【００３６】
アルカリ水溶液との接触において、通常は、合金粉末であれば、合金粉末を上記の水溶液中へ攪拌しながら少しずつ投入するが、合金粉末を水中にいれておき、ここに濃厚なアルカリを滴下しても良い。
【００３７】
アルカリ水溶液との接触において、使用するアルカリ水溶液の濃度は、例えば、５〜６０質量％であり、より具体的には、例えば水酸化ナトリウムの場合、１０〜４０質量％が好ましい。
【００３８】
アルカリ水溶液との接触においては、該水溶液の温度を、例えば、２０〜１２０℃程度に加温して使用することが好ましい。好ましくは、アルカリ水溶液の温度は２５〜１００℃である。
【００３９】
合金または合金粉末をアルカリ水溶液と接触させておく時間は、使用する合金の形状、状態、およびその量、アルカリ水溶液の濃度、処理する際の温度等により変化し得るが、通常は、３〜３００分間程度で良い。処理時間を調整することで、合金からの成分（Ｂ）の溶出量を調節することもできる。
【００４０】
本実施形態においては、アルカリ水溶液との接触によって、合金から、成分（Ｂ）の少なくとも一部を溶出除去する。ここで、「成分（Ｂ）の少なくとも一部」を溶出除去するとは、成分（Ａ）および成分（Ｂ）を含む合金から、成分（Ｂ）の一部を溶出させ除去することに加えて、成分（Ｂ）の全部を合金から溶出させ除去する場合も包含する意味である。なお、溶出の過程では、結果として成分（Ａ）の一部が溶解する可能性も否定できないので、「成分（Ｂ）の少なくとも一部」には、成分（Ｂ）のみがアルカリ水溶液との接触によって溶出される場合に限定して解釈する必要はない。
【００４１】
アルカリ水溶液との接触によって、成分（Ｂ）の少なくとも一部、好ましくはその大部分が合金から溶出する。合金からの成分（Ｂ）の溶出の割合は、溶出除去によって得られる金属における成分（Ｂ）の含有率（質量基準）（残存率）で示すことができる。
【００４２】
酸素吸収剤として用いられる（Ｉ）の金属において、成分（Ｂ）の含有率は、好ましくは０．１〜５０質量％であり、より好ましくは１〜４０質量％である。より具体的には、例えば、合金が、Ａｌ−Ｆｅ合金である場合、アルカリ水溶液との接触によってアルミニウムを溶出除去した後に得られる金属におけるアルミニウムの含有率は、好ましくは０．１〜５０質量％であり、より好ましくは１〜４０質量％である。なお、酸素吸収性樹脂組成物に含まれる（Ｉ）の金属中の成分（Ｂ）の含有率は、例えば、ＩＣＰ法により測定することができる。
【００４３】
溶出除去処理を行った後、通常は水洗を行う。このようにして得られた金属または金属粉末は、通常、大気中では直ちに酸化劣化してしまうため、必要に応じて、水中で保存することができる。
【００４４】
酸素吸収剤として用いられる（Ｉ）の金属を得るにあたっては、成分（Ａ）と成分（Ｂ）を含む合金を、アルカリ水溶液と接触させる際に、その処理以降については、金属および合金が、酸素に極力触れさせないように配慮する必要がある。このため、これら一連の処理を、水溶液中および水中で行ってそのまま保存したり、無酸素条件下、または不活性ガス下において行ったりすることが望ましい。また、使用に際しては、水中から出して金属を乾燥させる必要がある場合には、例えば、真空乾燥などの手段により、酸素による影響をできるだけ排除した条件にて乾燥を行い、保持することが望ましい。
【００４５】
上記のようにして得られた（Ｉ）の金属は、多孔質形状（または多孔体）である。ここで、多孔質形状とは、電子顕微鏡にて確認できる程度の多数の細孔を表面および内部に有している状態をいう。本実施形態においては、金属が有する多孔質形状の程度は、その比表面積にて表すことができる。具体的には、本実施形態による酸素吸収性樹脂組成物に用いられる金属のＢＥＴ法による比表面積は少なくとも１０ｍ２／ｇであり、好ましくは少なくとも２０ｍ２／ｇである。
【００４６】
例えば、本実施形態において、成分（Ａ）として鉄を用いた場合、得られる多孔質形状の金属の比表面積（ＢＥＴ法によるもの）は、例えば、２０〜４０ｍ２／ｇ程度である一方で、多孔質ではない通常の鉄粉（還元鉄粉またはアトマイズ鉄粉）の場合、その比表面積は０．０７〜０．１３ｍ２／ｇ程度であり、多孔質形状であるか否かは明らかである。
【００４７】
また、金属が有する多孔質形状の程度は、かさ密度で表すこともできる。酸素吸収剤として用いられる（Ｉ）の金属のかさ密度は、２ｇ／ｃｍ３以下であり、好ましくは、１．５ｇ／ｃｍ３以下である。因みに、多孔質ではない通常の鉄粉（還元鉄粉またはアトマイズ鉄粉）の場合、そのかさ密度は、２より大きく３ｇ／ｃｍ３以下程度である。
【００４８】
本実施形態において、成分（Ａ）として鉄を用い、成分（Ｂ）としてアルミニウムを用いた場合、得られる多孔質形状の（Ｉ）の金属粉体の平均粒子径は、通常、１〜１，０００μｍ、好ましくは１０〜５００μｍである。本明細書において、「平均粒子径」は、レーザー回折法によって粒子径を測定し、得られた粒度分布から算出した値であり、例えば、レーザー回折散乱式粒度分布測定器（株式会社セイシン企業製ＳＫレーザーマイクロンサイザーＬＭＳ−２０００ｅ）を用いて測定することができる。
【００４９】
酸素吸収剤として用いられる多孔質の（Ｉ）の金属は、高い酸素吸収活性を有しているため、低湿度条件（例えば、３０％ＲＨ（相対湿度）（２５℃）以下の条件）の雰囲気下であっても、酸素吸収剤としての性能を好適に発揮することができる。
【００５０】
本実施形態による酸素吸収性樹脂組成物に含まれる酸素吸収剤は、３０％ＲＨ（２５℃）以下の低湿度の雰囲気においても酸素を吸収するものである。より詳しくは、３０％ＲＨ（相対湿度）（２５℃）以下の低湿度の雰囲気において、酸素吸収剤として用いられる（Ｉ）の金属が少なくとも５ｍＬ／ｇの酸素、より好ましくは１０ｍＬ／ｇの酸素を吸収する。上記の（Ｉ）の金属の酸素吸収量は、例えば、３０％ＲＨ（相対湿度）（２５℃）以下の低湿度の雰囲気において、５〜１５０ｍＬ／ｇである。
【００５１】
本実施形態による酸素吸収中空容器を構成する酸素吸収層（ａ層）において、（Ｉ）の金属を、下記の（ＩＩ）熱可塑性樹脂αと混合するとき、ａ層中の（Ｉ）の金属の含有量は１〜８０質量％が好ましく、より好ましくは５〜７０質量％であり、特に好ましくは１０〜６０質量％である。（Ｉ）の金属の含有量が上記好ましい範囲内の場合、より高い酸素吸収性能が得られると同時に、金属含有量増加に伴うａ層の粘度上昇を抑制出来るので成形加工を良好に維持できる。
【００５２】
＜（ＩＩ）熱可塑性樹脂α＞
本実施形態の酸素吸収層（ａ層）に用いる（ＩＩ）熱可塑性樹脂αは特に限定されず、従来公知の熱可塑性樹脂を用いることができる。酸素吸収層（ａ層）の酸素透過度を８×１０３ｍＬ・２０μｍ／（ｍ２・ａｔｍ・ｄａｙ）以上とする為に、上記［１］の方法を用いる場合には、熱可塑性樹脂αの酸素透過度は、５×１０３ｍＬ・２０μｍ／（ｍ２・ａｔｍ・ｄａｙ）以上が好ましく、１×１０４ｍＬ・２０μｍ／（ｍ２・ａｔｍ・ｄａｙ）以上がより好ましく、２×１０４ｍＬ・２０μｍ／（ｍ２・ａｔｍ・ｄａｙ）以上が特に好ましい。酸素透過度が上記好ましい値以上の樹脂を用いることで、中空容器の酸素吸収速度をより高めることが出来る。
【００５３】
（ＩＩ）熱可塑性樹脂αのメルトフローレイト（ＪＩＳ Ｋ７２１０準拠、以下ＭＦＲとも表記する）は０．２〜８ｇ／１０分であることが好ましく、０．２〜５ｇ／１０分がより好ましく、０．２〜２．０ｇ／１０分が特に好ましい。
【００５４】
（ＩＩ）熱可塑性樹脂αの２５℃における水蒸気透過度は、０．５ｇ・２０μｍ／（ｍ２・ｄａｙ）以上が好ましく、２．０ｇ・２０μｍ／（ｍ２・ｄａｙ）以上がより好ましい。水蒸気透過度が上記好ましい値以上の樹脂を用いることで、中空容器の成型時に酸素吸収剤に含まれる水分が外部に抜けやすく発泡をより抑制できるため、容器外観を良好にすることが出来る。
【００５５】
（ＩＩ）熱可塑性樹脂αの融点は２５０℃以下が好ましく、２００℃以下がより好ましく、１６０℃以下であることが更に好ましい。融点が上記好ましい温度以下の樹脂を用いることで、より低温で成形することが可能となるため、中空容器の成型時に酸素吸収剤に含まれる水分に起因する発泡をより抑制することが出来る。
【００５６】
本実施形態で好ましく用いられる（ＩＩ）熱可塑性樹脂αとしては、ポリオレフィン樹脂が挙げられる。ポリオレフィン樹脂としては、従来公知のポリオレフィン樹脂を用いることができる。例えば、高密度ポリエチレン、中密度ポリエチレン、低密度ポリエチレン、直鎖状低密度ポリエチレン、超低密度ポリエチレン、メタロセン触媒によるポリエチレン等の各種ポリエチレン類（ＰＥ）、ポリスチレン、ポリメチルペンテン、プロピレンホモポリマー、プロピレン−エチレンブロック共重合体、プロピレン−エチレンランダム共重合体等のポリプロピレン類が挙げられる。酸素吸収性能やフィルム加工性から、ポリオレフィン樹脂としては、高密度ポリエチレン、中密度ポリエチレン、低密度ポリエチレン、直鎖状低密度ポリエチレン、メタロセン触媒によるポリエチレン等の各種ポリエチレン類が特に好ましく用いられる。これらポリオレフィン樹脂は単独で、又は２種以上を組み合わせて用いることが出来る。さらに、これらポリオレフィン樹脂には、必要に応じて、エチレン−酢酸ビニル共重合体、エチレン−アクリル酸メチル共重合体、エチレン−アクリル酸エチル共重合体、エチレン−アクリル酸共重合体、エチレン−メタクリル酸共重合体、エチレン−メタクリル酸メチル共重合体、熱可塑性エラストマーを添加してもよい。
【００５７】
熱可塑性樹脂αには、本発明の効果を本質的に損なわない限り、ワックス、界面活性剤等の分散剤、酸化チタン等の着色顔料、酸化防止剤、スリップ剤、帯電防止剤、安定剤等の添加剤、炭酸カルシウム、クレー、マイカ、シリカ等の充填剤、乾燥剤、消臭剤、フェノール系酸化防止剤、リン系酸化防止剤、ラクトン系酸化防止剤、難燃剤、光安定剤、紫外線吸収剤、滑剤、脱臭剤、帯電防止剤、粘着防止剤、防曇剤、表面処理剤等の任意成分を配合することができる。特に、酸素吸収剤の分散を向上させるためには分散剤を添加するのが良い。また、製造中に発生した端材をリサイクルし、再加工するためには、酸化防止剤を添加するのが良い。配合方法は、特に制限されないが、樹脂と溶融混練することが一般的である。
【００５８】
本実施形態においては、酸素吸収速度向上の観点から、前記酸素吸収中空容器の酸素吸収層（ａ層）の厚さが３０〜５００μｍであることが好ましく、５０〜３００μｍがより好ましく、１００〜２００μｍが特に好ましい。
【００５９】
＜隔離層（ｂ層）＞
本実施形態において、熱可塑性樹脂βを含有する隔離層（ｂ層）は、中空容器に収容する内容物と酸素吸収剤との接触を避ける為に設けられる。
【００６０】
本実施形態においては、隔離層（ｂ層）の２５℃における酸素透過度は２×１０３ｍＬ・２０μｍ／（ｍ２・ａｔｍ・ｄａｙ）以上が好ましく、５×１０３ｍＬ・２０μｍ／（ｍ２・ａｔｍ・ｄａｙ）以上がより好ましく、１×１０４ｍＬ・２０μｍ／（ｍ２・ａｔｍ・ｄａｙ）以上がさらに好ましい。隔離層（ｂ層）の酸素透過度を上記好ましい値以上とすることで、中空容器内の酸素がより速やかに酸素吸収層（ａ層）に到達するので、酸素吸収速度をより高めることが出来る。
【００６１】
隔離層（ｂ層）の酸素透過度を大きくする方法は特に限定されない。酸素吸収層（ａ層）の酸素透過度を達成する為の方法と同一の手法をとれば良く、例えば、フィラーを配合する方法、熱可塑性樹脂βとして酸素透過度の高いものを用いる方法、延伸等によってｂ層に空孔や空隙を設ける方法が挙げられる。しかしながら、用途によっては、容器に収納される製品への酸素吸収層からの溶出による化学物質の移行や、隔離層にいれたフィラー等の脱落等による化学物質の移行が問題となる場合には、熱可塑性樹脂βをＬＤＰＥやＬＬＤＰＥやポリメチルペンテン（ＴＰＸ樹脂、三井化学株式会社製）などを使用する手法や、熱可塑性樹脂βを、例えばＨＤＰＥなどの、低い酸素透過度である樹脂をベースに、その樹脂に対し、別の酸素透過度の高い熱可塑性樹脂であるＬＤＰＥやＬＬＤＰＥやポリメチルペンテン（ＴＰＸ樹脂、三井化学株式会社製）などを適宜加えることで改質する手法を選択することが好まれる。
【００６２】
＜熱可塑性樹脂β＞
隔離層（ｂ層）に用いる熱可塑性樹脂βは、特に限定されないが、上記の熱可塑性樹脂αで説明したものと同様のものを好ましく用いることができる。
【００６３】
隔離層（ｂ層）の酸素透過度を大きくする為には、熱可塑性樹脂βに酸素透過度の大きな樹脂を用いる場合には、熱可塑性樹脂βの酸素透過度は２×１０３ｍＬ・２０μｍ／（ｍ２・ａｔｍ・ｄａｙ）以上が好ましく、５×１０３ｍＬ・２０μｍ／（ｍ２・ａｔｍ・ｄａｙ）以上がより好ましく、１×１０４ｍＬ・２０μｍ／（ｍ２・ａｔｍ・ｄａｙ）以上がさらに好ましく、２×１０４ｍＬ・２０μｍ／（ｍ２・ａｔｍ・ｄａｙ）以上が特に好ましい。酸素透過度が上記好ましい値以上の樹脂を用いることで、中空容器内の酸素がより速やかに酸素吸収層（ａ層）に到達するので、酸素吸収速度をより高めることが出来る。
【００６４】
本実施形態において、熱可塑性樹脂αのメルトフローレイトと熱可塑性樹脂βのメルトフローレイトとの差は、０〜２ｇ／１０分が好ましく、０〜１ｇ／１０分がより好ましく、０〜０．５ｇ／１０分が特に好ましい。メルトフローレイトの差が上記好ましい範囲となるように熱可塑性樹脂αと熱可塑性樹脂βを選択することで、酸素吸収中空容器の成型において、せん断圧力の差異による偏肉をより抑制することが出来る。
【００６５】
隔離層（ｂ層）の厚みは０．１〜１００μｍであることが好ましい。厚みが上記好ましい範囲内の場合、中空容器に収容する内容物と酸素吸収剤との接触を避けると同時に、酸素吸収速度を向上させることができる。
【００６６】
＜ガスバリア層（ｃ層）＞
本実施形態の酸素吸収中空容器は、ガスバリア性物質を含有するガスバリア層（ｃ層）を有する。ｃ層の２５℃における酸素透過度は２０ｍＬ・２０μｍ／（ｍ２・ａｔｍ・ｄａｙ）以下が好ましく、１０ｍＬ・２０μｍ／（ｍ２・ａｔｍ・ｄａｙ）以下がより好ましい。酸素透過度が上記好ましい値以下の樹脂を用いることで、中空容器内への酸素の侵入をより低減することが出来る。
【００６７】
ガスバリア性物質としては、シリカやアルミナなどの無機酸化物をポリエステルやポリアミド等の熱可塑性樹脂に蒸着した各種蒸着フィルム、エチレン・ビニルアルコール共重合体、ポリメタキシリレンアジパミド樹脂、ポリ塩化ビニリデン、ポリビニルアルコールが挙げられる。
【００６８】
ガスバリア層（ｃ層）の厚みは特に限定されないが、１〜２００μｍが好ましく、より好ましくは３μｍ〜１００μｍである。より好ましくは５μｍ〜５０μｍである。厚みを上記好ましい範囲とすることで、ダイレクトブロー法による中空容器製造の際に容器のコーナーで延伸によるバリア層の薄膜化を抑制できガスバリア性を高められると共に製造コストを低くすることが出来る。
【００６９】
＜任意の層＞
本実施形態の酸素吸収中空容器においては、上述した酸素吸収層（ａ層）、隔離層（ｂ層）、ガスバリア層（ｃ層）以外に、任意の層を含んでいてもよい。そのような任意の層としては、例えば、接着性樹脂層、保護層、遮光層等が挙げられる。
【００７０】
＜接着性樹脂層（ｄ層）＞
例えば、隣接する２つの層の間の層間接着強度をより高める観点から、当該２つの層の間に接着性樹脂層（ｄ層）を設けることが好ましい。接着性樹脂層（ｄ層）は、接着性を有する熱可塑性樹脂を含むことが好ましい。接着性を有する熱可塑性樹脂としては、例えば、ポリエチレンまたはポリプロピレン等のポリオレフィン系樹脂をアクリル酸、メタクリル酸、マレイン酸、無水マレイン酸、フマル酸、イタコン酸等の不飽和カルボン酸で変性した酸変性ポリオレフィン樹脂；ポリエステル系ブロック共重合体を主成分としたポリエステル系熱可塑性エラストマー等が挙げられる。また、接着性を高める観点から、接着する層に用いられている熱可塑性樹脂と同種の樹脂を変性したものが好ましい。なお、接着性樹脂層（ｄ層）の厚みは、特に限定されないが、実用的な接着強度を発揮しつつ成形加工性を確保するという観点から、１〜２００μｍが好ましく、より好ましくは３〜１００μｍである。より好ましくは５〜５０μｍである。さらに、ガスバリア層（ｃ層）に隣接する層に接着性樹脂層（ｄ層）を設ける場合、ｃ層とｄ層との厚みの差が小さいほど、層間のラミネート強度が安定するために好ましい。
【００７１】
本発明の態様においては、前記酸素吸収中空容器のｄ層を構成する接着性樹脂の成分中、不飽和カルボン酸またはその酸無水物に由来する構成単位の含有量が、０．０１〜２０重量部であることが好ましい。接着性樹脂層（ｄ層）を構成する樹脂は、、そのまま構成樹脂として使用しても良いが、他の熱可塑性樹脂に配合することで希釈して使用してもよい。
【００７２】
＜保護層（ｅ層）＞
本実施形態による酸素吸収中空容器において、熱可塑性樹脂γを含有する保護層（ｅ層）を設けることで、水蒸気の侵入を抑制することが出来る。熱可塑性樹脂γは特に限定されないが、水蒸気透過度が５ｇ・１０μｍ／（ｍ２・ａｔｍ・ｄａｙ）以下であることが好ましく、より好ましくは１ｇ・１０μｍ／（ｍ２・ａｔｍ・ｄａｙ）以下である。特に、高密度ポリエチレン系樹脂が実用上有用である。保護層（ｅ層）の厚みは、１００μｍ〜１０００μｍが好ましく、より好ましくは２００μｍ〜８００μｍである。
【００７３】
本実施形態においては、酸素吸収中空容器の内側面から外側面へ、隔離層（ｂ層）、酸素吸収層（ａ層）、ガスバリア層（ｃ層）、保護層（ｅ層）の順に配置されてなることが特に好ましい。中空容器の容量によっては、落下強度を強くする要求が高まるため、ガスバリア層（ｃ層）と酸素吸収層（ａ層）及び、ガスバリア層（ｃ層）と保護層（ｅ層）の間に、層間強度改善の為、接着性樹脂による接着性樹脂層（ｄ層）が配置されていても良く、その場合、酸素吸収中空容器の内側面から外側面へ、隔離層（ｂ層）、酸素吸収層（ａ層）、接着性樹脂層（ｄ層）、ガスバリア層（ｃ層）、接着性樹脂層（ｄ層）、保護層（ｅ層）の順に配置されてなること好ましい。
【００７４】
本実施形態においては、酸素吸収層由来の着色による外観上の色ムラが無いことが好ましい。また、水による溶出試験において、金属の溶出濃度が１ｐｐｍ以下であることがさらに好ましい。ここで、上記の溶出濃度は、実施例に記載した方法で測定される値を意味する。
【００７５】
＜酸素吸収中空容器の製造方法＞
本発明による酸素吸収中空容器の製造方法は、従来公知の方法を用いることができ、特に限定されない。例えば、溶融押出成形によりパリソンを成形しこれをブローして成形を行う押出中空成形と、射出成型によりプリフォームを成形し、これをブローして成形を行う射出中空成形などが例示される。本発明においては、４種６層以上の多層容器の成型に実績のある、押出中空成型による成型法が望ましい。
【００７６】
本発明による酸素吸収中空容器の製造方法としては、酸素吸収剤にトリガーが存在しないことから、成形中に酸素吸収性樹脂組成物が高温の空気にさらされる場合、徐々に酸素を吸収し性能劣化が生じうる。その為、中空成形機中のａ〜ｅ層を構成する樹脂の原料供給部のうち少なくとも１部に対し不活性ガスの吹き付けを施し、押出機ホッパー・バレル内を不活性ガスで置換することによって酸素吸収樹脂組成物の性能劣化を防止することができる。また、このときの押出機ホッパー・バレル内の酸素濃度は５容量％以下であることが好ましく、より好ましくは１容量％以下である。
【００７７】
本発明による酸素吸収中空容器の製造方法としては、酸素吸収剤にトリガーが存在しないことから、押出機より押し出される溶融した中空の樹脂（パリソン）に対し、エアーを吹き込んで予備ブロー、またはブローする際、大量のエアーと溶融した高温の樹脂が接触し、徐々に酸素を吸収し性能劣化が生じうる。その為、中空容器成型時において、パリソンの予備ブロー、本ブロー少なくともどちらか一方のブローの為に使用される気体に、不活性ガスを使用してもよい。不活性ガスの酸素濃度は、１０容量％以下であることが好ましく、より好ましくは５容量％以下であり、特に好ましくは１容量％以下である。また、ガス気体の吹き込みにより容器成形をおこなった後、容器口部をカッターで開口せずに、調整されたガス気体で満たしたまま製造し、中空容器の開口部を使用時に熱線カッター等で開口させることで、中空容器の製造時から使用時までの期間において、該中空容器の酸素吸収性能の低下を防ぐとともに、該中空容器の内部クリーン性を担保してもよい。
【００７８】
本発明による酸素吸収中空容器の保管方法は特に限定されないが、酸素吸収性能を長期間維持できるため低酸素濃度で保管することが好ましい。例えば、２５℃における酸素透過度が２０（ｍＬ・２０μｍ／ｍ２・ａｔｍ・ｄａｙ）以下のバリア包装袋を用いて、脱気シーラーによって脱気包装する方法が挙げられる。さらに、該バリア包装袋に脱酸素剤を同梱することで、より長期間、低酸素濃度で保管することが出来る。
【００７９】
＜酸素吸収中空容器の用途＞
本発明による酸素吸収中空容器は、水分活性の高い領域から低い領域まで適用可能である。これにより、水分活性が低く、低湿度の乾燥条件での保存が必要とされる物品に好適に適用できる。なお、水分活性とは物品中の自由水含有量を示す尺度で、０〜１の数字で示され、水分のない物品は０、純水は１となる。すなわち、ある物品の水分活性Ａｗは、その物品を密封し平衡状態に到達した後の空間内の水蒸気圧をＰ、純水の水蒸気圧をＰ０、同空間内の相対湿度をＲＨ（％）、とした場合、
Ａｗ＝Ｐ／Ｐ０＝ＲＨ／１００
と定義される。
【００８０】
本発明による酸素吸収中空容器は、被保存物の水分の有無によらず、酸素吸収することができるものであり、中空容器の中身としては、ミネラルウオーターのような水から、０〜３０％ＲＨで保存されることが好ましいような低水分含有物や、水分を含まない物まで収容できる。低水分含有物としては粉末、顆粒食品類：（粉末スープ、粉末飲料、粉末菓子、調味料、穀物粉、栄養食品、健康食品、着色料、着香料、香辛料）、粉末，顆粒薬品：（散薬類、粉石鹸、歯磨粉、工業薬品）、これらのものの成形体（錠剤型）等水分の増加を嫌う食品、薬品を例示することができる。水分を含まない物の例としては、工業部品や医薬品類（アトルバスタチン、レボチロキシン、など）が例示される。
【実施例】
【００８１】
以下、本発明を実施例により説明するが、本発明はこれら実施例に何ら限定されるものではない。以下に発明に関する実施例を示す。
【００８２】
（実施例１）
（Ａｌ−Ｆｅ多孔質金属粉乾燥物の作製）
Ａｌ（アルミニウム）粉とＦｅ（鉄）粉をそれぞれ５０質量％の割合で混合し、窒素中で溶解して、Ａｌ−Ｆｅ合金を得た。得たＡｌ−Ｆｅ合金はジョークラッシャー、ロールクラッシャー及びボールミルを用いて粉砕し、粉砕物を目開き２００メッシュ（０．０７５ｍｍ）の網を用いて分級し、２００メッシュ以下のＡｌ−Ｆｅ合金を得た。得られたＡｌ−Ｆｅ合金粉１５０ｇを、３０質量％水酸化ナトリウム水溶液中、５０℃で１時間攪拌混合した後、混合溶液を静置し上層液を取り除いた。残った沈殿物をｐＨが１０以下になるまで蒸留水で洗浄し、Ａｌ−Ｆｅ多孔質金属粉を得た。多孔質金属粉は、酸素に接触させることを回避すべく、水溶液中で保存した。
【００８３】
得られた多孔質金属粉を、２００Ｐａ以下、８０℃で水分量１質量％以下まで真空乾燥してＡｌ−Ｆｅ多孔質金属粉乾燥物（以下、当該Ａｌ−Ｆｅ多孔質金属粉乾燥物を「金属粉１」と表記する）を得た。得られた金属粉１のかさ密度は１．３ｇ／ｃｍ３であり（ＪＩＳＺ２５０４に準拠して測定）、鉄の含有率は９７．３重量％であった。この１ｇを、通気性小袋内に包装し、乾燥剤と共にガスバリア袋（Ａｌ箔ラミネートプラスチック袋）に入れ、５００ｍＬの空気（酸素濃度２０．９容量％）を充填して密封し、２５℃で７日保存した。金属粉１の比表面積を自動比表面積測定装置（株式会社島津製作所製「ジェミニＶＩＩ２３９０」）を使用して測定した結果、金属粉１の比表面積は１０１．０ｍ２／ｇであった。これらの結果を表１に示した。
【００８４】
（酸素吸収樹脂組成物ペレットＡの作製）
金属粉１と、直鎖状低密度ポリエチレン（宇部丸善ポリエチレン株式会社製、商品名：「１２５ＦＮ」、融点１２０℃、２５℃における酸素透過度８２９０ｍＬ・２０μｍ／（ｍ２・ａｔｍ・ｄａｙ）、ＭＦＲ２．２ｇ／１０ｍｉｎ、以下「ＬＬＤＰＥ１」ともいう）とを、金属粉１：ＬＬＤＰＥ１＝３０：７０（質量比）となるように、窒素ガスで置換したメインフィーダとサイドフィーダの２種類のフィーダを有する二軸押出機で溶融混練してストランド状に押出した後、ペレタイザーで裁断し、「酸素吸収性樹脂組成物ペレットＡ」を得た。ＬＬＤＰＥ１はメインフィーダにより投入し、溶融したＬＬＤＰＥ１にサイドフィーダにより金属粉１を投入した。酸素吸収樹脂組成物ペレットＡの密度は約１．２ｇ／ｃｍ３であった。
【００８５】
（酸素吸収中空容器１の作製）
内側面から外側面へ、隔離層（ｂ層）／酸素吸収層（ａ層）／接着性樹脂層（ｄ層）／ガスバリア層（ｃ層）／接着性樹脂層（ｄ層）／保護層（ｅ層）の層構成を有する容量１２０ｍＬの酸素吸収中空容器１を４種６層のダイレクトブロー成形機を用い、成形温度１８０℃で作製した。各層の材料として、酸素吸収層（ａ層）には酸素吸収性樹脂組成物ペレットＡを、隔離層（ｂ層）及び保護層（ｅ層）にはＬＬＤＰＥ１を、ガスバリア層（ｃ層）にはエチレンビニルアルコール共重合樹脂（株式会社クラレ製、商品名：エバール「Ｆ１０１Ｂ」）を、接着性樹脂層（ｄ層）には、１００重量部のカルボン酸変性ポリオレフィン樹脂（三菱化学株式会社製）、商品名：Ｈ５１１を、それぞれ用いた。
【００８６】
中空容器１の寸法は高さ８３．５ｍｍ、容器底外径４８ｍｍ、口部内径２５．２ｍｍであった。最内層の表面積は０．０１３ｍ２であった。各層の厚みは、内側面から外側面へ、４０μｍ／２００μｍ／２００μｍ／２５０μｍ／２００μｍ／１００μｍであった。また、酸素吸収層（ａ層）と隔離層（ｂ層）では同じＬＬＤＰＥ１を用いており、熱可塑性樹脂αと熱可塑性樹脂βとのＭＦＲ差は０．０ｇ／１０分である。
【００８７】
（酸素透過度測定）
酸素吸収層（ａ層）及び隔離層（ｂ層）の酸素透過度は下記の測定機、手順によって求めた。まず射出成形機によって１５ｃｍ×１５ｃｍ×９００μｍのシートを成形した。酸素透過度測定装置（ＩＬＬＩＮＯＩ社製「Ｍｏｄｅｌ  ８５０１」）を用いて、２５℃０%ＲＨにおける酸素透過度を測定し、２０μｍ換算での酸素透過度を算出した。
【００８８】
（厚みムラ測定）
次いで、中空容器１の胴部を底部から約４０ｍｍの地点で水平方向に切断し、胴部厚みを同間隔で８か所測定した結果、隔離層（ｂ層）の平均厚みは４０μｍ、標準偏差は４．８μｍであった。また、目視で内面を観察した所、目立った色ムラは見られなかった。
【００８９】
（金属粉溶出量測定）
また、中空容器１の最内層における金属粉の溶出量を以下の方法で測定した。まず、中空容器１内に脱イオン水１００ｍＬを封入し、４０℃で一ヶ月保管した。中空容器１内の水４９．５ｍＬを取り出し、１０ｗｔ％の硝酸０．５ｍＬを加え、誘導結合プラズマ発行分析装置（日立ハイテクサイエンス社製「ＳＰＳ３０００」）を用い、１０ｐｐｂを検出限界として分析した。鉄の濃度は検出限界以下であり、鉄粉の溶出が認められないことが分かった。
【００９０】
（脱酸素日数測定）
加えて、中空容器１の脱酸素日数（容器内の酸素濃度が０．１容量％以下となる日数）を以下の手順で測定した。まず、中空容器１内の充填率が全容積の約５０容量％となるようにガラスビーズ及び乾燥剤を封入し、中空容器内の空気量（ヘッドスペース）を６０ｍＬとした。中空容器の開口部を、透明蒸着フィルムにより密封した。密封後は２５℃で保存し、経過日数ごとの酸素濃度をタイテック株式会社製の光学式酸素濃度計、商品名「Ｆｉｂｏｘ３」により測定した。その結果、９日経過後に酸素濃度が０．１容量％となった。結果を表１に示す。
【００９１】
（実施例２）
（酸素吸収中空容器２の作製）
各層の材料として、保護層（ｅ層）及び隔離層（ｂ層）に用いたＬＬＤＰＥ１に代えて高密度ポリエチレン（京葉ポリエチレン株式会社製、商品名：「Ｂ５８０３Ｒ」、融点１３３℃・２５℃における酸素透過度は２８００ｍＬ・２０μｍ／（ｍ２・ａｔｍ・ｄａｙ）、ＭＦＲ０．５ｇ／１０ｍｉｎ、以下「ＨＤＰＥ１」ともいう）を、接着性樹脂層（ｄ）で用いたＬＬＤＰＥ１に代えてＨＤＰＥ１を、それぞれ用いたこと以外は、実施例１と同様にして容量１２０ｍＬの中空容器２を作成した。酸素吸収層（ａ層）にはＬＬＤＰＥ１を、隔離層（ｂ層）にはＨＤＰＥ１を用いており、熱可塑性樹脂αと熱可塑性樹脂βとのＭＦＲ差は０．５ｇ／１０分であった。
【００９２】
（厚みムラ測定）
次いで、実施例１と同様に胴部厚みを測定した結果、隔離層（ｂ層）の平均厚みは３０μｍ、標準偏差は１０．７μｍであった。また、目視で内面を観察した所、偏肉由来である縦縞状の色ムラが観察された。
【００９３】
以下、実施例１と同様に、金属粉の溶出量、脱酸素日数を測定した。結果を表１に示す。
【００９４】
（比較例１）
（酸素吸収樹脂組成物ペレットＢの作製）
ＬＬＤＰＥ１に代えてＨＤＰＥ１を用いた以外は、実施例１と同様にして、酸素吸収性樹脂組成物ペレットＢを得た。酸素吸収樹脂組成物ペレットＢの密度は約１．２ｇ／ｃｍ３であった。
【００９５】
（酸素吸収中空容器３の作製）
各層の材料として、酸素吸収層（ａ層）には酸素吸収性樹脂組成物ペレットＡに代えて酸素吸収樹脂組成物ペレットＢを、隔離層（ｂ層）及び保護層（ｅ層）にはＬＬＤＰＥ１に代えてＨＤＰＥ１を、それぞれ用いたこと以外は、実施例１と同様にして容量１２０ｍＬの中空容器３を作成した。酸素吸収層（ａ層）と隔離層（ｂ層）では同じＨＤＰＥ１を用いており、熱可塑性樹脂αと熱可塑性樹脂βとのＭＦＲ差は０．０ｇ／１０分である。
【００９６】
（厚みムラ測定）
次いで、実施例１と同様に胴部厚みを測定した結果、保護層（ｅ層）の平均厚みは４０μｍ、標準偏差は６．２μｍであった。また、目視で内面を観察した所、目視で内面を観察した所、偏肉由来である縦縞状の色ムラが観察された。
【００９７】
以下、実施例１と同様に、金属粉の溶出量、脱酸素日数を測定した。結果を表１に示す。
【００９８】
【表１】
2014227198.tif 000002